(57)【要約】【課題】  捩れや伸びの発生を抑制することができる引張強度と耐圧強度に優れた可撓性を有する合成樹脂製管を提供する。【解決手段】    軟質合成樹脂よりなる管主体１と、この管主体１の外周面に一定のピッチでもって螺旋状に巻着してなる硬質合成樹脂よりなる補強突条２と、上記管主体１内に第一補強糸3aを一定のピッチでもって螺旋巻きした状態で埋設してなる第一補強糸層３と、上記補強突条２の螺旋巻き方向に対して略直交する方向に向けて管主体１内に周方向に一定間隔毎に並列した状態で埋設してなる複数本の第二補強糸4aからなる第二補強糸層４を備えてなり、高い内圧によって管主体１が伸長する方向に引張力を受けた時に上記第二補強糸層４の耐引張力によって管主体１が捩れたり伸びたりするの防止するように構成している。【選択図】  図１
2018179240.tif 000002
【特許請求の範囲】
【請求項１】
軟質合成樹脂よりなる管主体と、この管主体の外周面に一定のピッチでもって螺旋状に巻着してなる硬質合成樹脂よりなる補強突条と、上記管主体内に第一補強糸を一定のピッチでもって螺旋巻きしてなる第一補強糸層と、管主体の周方向に一定間隔毎に複数本引き揃えた状態で上記補強突条の螺旋巻き方向に対して反対方向に管軸に対して５〜５０度の巻角度でもって螺旋巻きして管主体内に埋設してなる第二補強糸からなる第二補強糸層とを備えていることを特徴とする合成樹脂製管。
【請求項２】
補強突条と第一補強糸とは管主体に同一方向に螺旋巻きされてあり、複数本の第二補強糸はこれらの補強突条と第一補強糸との巻角度よりも小さい巻角度でもって補強突条の螺旋巻き方向に対して略直交する方向に螺旋巻きされていることを特徴とする。
【請求項３】
管主体内に第一補強糸に平行するように第三補強糸を螺旋状に巻装してなる第三補強糸層を埋設していることを特徴とする。
【請求項４】
管主体内に埋設している第一補強糸層と第三補強糸層とをそれぞれ形成している第一、第三補強糸は、管主体の外周面に螺旋状に巻着した補強突条と同一螺旋巻角度でもって互いに並行に設けられていることを特徴とする。
【請求項５】
管主体の両端部外周面には補強突条と同一硬質合成樹脂からなる外周面が平滑な円筒形状の継手部が形成されてあり、この継手部の端面には円環状のパッキン部材が被着していることを特徴とする請求項１に記載の合成樹脂製管。
【請求項６】
成形回転軸上に半溶融状態の軟質合成樹脂製帯状材を螺旋状に巻き付けることにより管主体の内層部を形成する工程と、この管主体の内層部に第一補強糸を上記軟質合成樹脂製帯状材と同一方向に螺旋状に巻回して第一補強糸層を形成する工程と、管主体の内層部上にブレーダによって複数本の第二補強糸を上記内層部の周方向に一定間隔毎に引き揃えた状態で、且つ、管主体の管軸方向に対して上記第一補強糸の巻回方向とは反対方向に成形回転軸の回転方向に傾斜させた状態で巻き付けて第二補強糸層を形成する工程と、この第二補強糸層上に半溶融状態の軟質合成樹脂製帯状材を螺旋状に巻き付けることにより管主体の外層部を形成する工程と、この管主体の外層部上に半溶融状態の硬質合成樹脂よりなる補強突条を上記第二補強糸に対して交差させながら一定のピッチでもって上記第一補強糸と同一巻き付け方向に螺旋状に巻回する工程とからなることを特徴とする合成樹脂製管の製造方法。
【請求項７】
ブレーダから管主体の内層部に巻き付ける第二補強糸の管軸に対する巻き付け傾斜角度は５〜５０度であることを特徴とする請求項７に記載の合成樹脂製管の製造方法。
【発明の詳細な説明】
【技術分野】
【０００１】
本発明は引張強度と耐圧強度に優れた可撓性を有する合成樹脂製管とその製造方法に関する。
【背景技術】
【０００２】
従来から、捩れや内圧による膨脹等を防止するための機能を具備した軟質合成樹脂製ホースとしては、例えば、特許文献１に記載されているように、内管の外周面に高強度の補強糸を所定のピッチでもって螺旋状に巻着すると共にこの補強糸に交差するようにして別な補強糸を上記螺旋方向とは逆の螺旋方向に巻着し、これらの補強糸層を軟質合成樹脂からなる外管によって被覆してなる合成樹脂製ホースが知られている。
【０００３】
また、可撓性を損なうことなく耐圧強度を具備した軟質合成樹脂製管としては、例えば、特許文献２に記載されているように、軟質合成樹脂よりなる管主体の外周面に硬質合成樹脂よりなる補強突条を一定のピッチでもって螺旋状に巻着してなる合成樹脂製管が知られている。
【先行技術文献】
【特許文献】
【０００４】
【特許文献１】実用新案登録第２５０９３８０号公報
【特許文献２】特開２００８−２８１１６７号公報
【発明の概要】
【発明が解決しようとする課題】
【０００５】
上記特許文献１に記載の合成樹脂製ホースによれば、軟質合成樹脂よりなる内管の外周面に補強糸を互いに逆方向に一定のピッチでもって螺旋状に巻着しているので、これらの補強糸によって合成樹脂製ホースが左回転方向及び右回転方向に捩れが生じるのを防止することができると共に、高圧の液体が流通した際の内圧による膨脹も防止することができる利点を有するが、ホースを湾曲させると、座屈が発生して流体を円滑に供給することがきなくなるといった問題点がある。
【０００６】
一方、上記特許文献２に記載の合成樹脂製管によれば、軟質合成樹脂製の管主体の外周面に硬質合成樹脂よりなる補強突条を一定のピッチでもって螺旋状に巻着しているので、この補強突条によって座屈を生じさせることなく合成樹脂製管を湾曲させることができる利点を有するが、流体の流通時に生じる高い内圧によって合成樹脂製管に伸びが発生すると、管主体の外周面に螺旋状に巻着している補強突条の存在によって、合成樹脂製管にこの補強突条の螺旋巻き方向とは逆方向の捩れが発生すると共にその捩れによって補強突条が管主体から離れようとする方向に拡がり、管全体が疲労して長期の使用に供することができなくなるといった問題点があった。
【０００７】
なお、このような問題点は、上記特許文献１に記載された正逆方向に補強突条を互いに交差させながら螺旋状に巻着してなるホースに、特許文献２に記載されている補強突条を螺旋状に巻着した構造を有する合成樹脂製管であっても、螺旋状に巻着している補強突条によって上記正逆方向に螺旋巻きしている補強糸の力のバランスが崩れて、捩れが発生することになる。
【０００８】
本発明はこのような問題点に鑑みてなされたもので、その目的とするところは、軟質合成樹脂からなる管主体に補強糸と補強突条とを螺旋状に巻着しているにもかかわらず、捩れや伸びの発生を抑制することができる引張強度と耐圧強度に優れた可撓性を有する合成樹脂製管と、この合成樹脂製管を能率よく製造することができる製造方法を提供するにある。
【課題を解決するための手段】
【０００９】
上記目的を達成するために本発明の合成樹脂製管は、軟質合成樹脂よりなる管主体と、この管主体の外周面に一定のピッチでもって螺旋状に巻着してなる硬質合成樹脂よりなる補強突条と、上記管主体内に第一補強糸を一定のピッチでもって螺旋巻きしてなる第一補強糸層と、管主体の周方向に一定間隔毎に複数本引き揃えた状態で上記補強突条の螺旋巻き方向に対して反対方向に管軸に対して５〜５０度の巻角度でもって螺旋巻きして管主体内に埋設してなる第二補強糸からなる第二補強糸層とを備えていることを特徴とする。
【００１０】
このように構成した合成樹製管において、請求項２に係る発明は、補強突条と第一補強糸とは管主体に同一方向に螺旋巻きされてあり、複数本の第二補強糸はこれらの補強突条と第一補強糸との巻角度よりも小さい巻角度でもって補強突条の螺旋巻き方向に対して略直交する方向に螺旋巻きされていることを特徴とする。
【００１１】
請求項３に係る発明は、上記管主体内に第一補強糸に平行するように第三補強糸を螺旋状に巻装してなる第三補強糸層を埋設していることを特徴とする。
【００１２】
請求項４に係る発明は、管主体内に埋設している第一補強糸層と第三補強糸層とをそれぞれ形成している第一、第三補強糸は、管主体の外周面に螺旋状に巻着した補強突条と同一螺旋巻角度でもって互いに並行に設けられていることを特徴とする。
【００１３】
請求項５に係る発明は、管主体の両端部外周面には補強突条と同一硬質合成樹脂からなる外周面が平滑な円筒形状の継手部が形成されてあり、この継手部の端面には円環状のパッキン部材が被着していることを特徴とする。
【００１４】
請求項６に係る発明は上記合成樹脂管の製造方法であって、成形回転軸上に半溶融状態の軟質合成樹脂製帯状材を螺旋状に巻き付けることにより管主体の内層部を形成する工程と、この管主体の内層部に第一補強糸を上記軟質合成樹脂製帯状材と同一方向に螺旋状に巻回して第一補強糸層を形成する工程と、管主体の内層部上にブレーダによって複数本の第二補強糸を上記内層部の周方向に一定間隔毎に引き揃えた状態で、且つ、管主体の管軸方向に対して上記第一補強糸の巻回方向とは反対方向に成形回転軸の回転方向に傾斜させた状態で巻き付けて第二補強糸層を形成する工程と、この第二補強糸層上に半溶融状態の軟質合成樹脂製帯状材を螺旋状に巻き付けることにより管主体の外層部を形成する工程と、この管主体の外層部上に半溶融状態の硬質合成樹脂よりなる補強突条を上記第二補強糸に対して交差させながら一定のピッチでもって上記第一補強糸と同一巻き付け方向に螺旋状に巻回する工程とからなることを特徴とする。
【００１５】
このように構成した請求項６に記載の合成樹脂管の製造方法において、請求項７に係る発明は、上記管主体の内層部上に第二補強糸層を形成する工程と管主体の外層部を形成する工程との間に、第３補強糸を第一補強糸と同一方向に第二補強糸層上に螺旋状に巻回して第三補強糸層を形成することを特徴とする。
【００１６】
請求項７に係る発明は、ブレーダから管主体の内層部に巻き付ける第二補強糸の管軸に対する巻角度は５〜５０度であることを特徴とする。
【発明の効果】
【００１７】
請求項１に係る発明によれば、軟質合成樹脂よりなる管主体の外周面に一定のピッチでもって補強突条を螺旋状に巻着しているので、管主体を座屈させることなく円滑に湾曲させることができ、また、管主体内には、第一補強糸が一定のピッチでもって管主体の周方向に螺旋巻きした状態で埋設されているので、管主体に大きな内圧が作用した際に、上記第一補強糸層によって内圧による管主体の膨脹変形を防止することができる。
【００１８】
さらに、管主体内に、管主体の周方向に一定間隔毎に複数本引き揃えた状態で上記補強突条の螺旋巻き方向に対して反対方向に管軸に対して５〜５０度の巻角度でもって螺旋巻きしてなる第二補強糸からなる第二補強糸層を設けているので、これらの第二補強突条糸が高い耐引張力を発揮して内圧により管主体が伸長するのを防止することができる。
【００１９】
その上、管主体に作用する内圧による引張力によってこれらの第二補強糸は、管軸に対して周方向に傾斜している巻き付け角度（巻角度）を小さくする方向、即ち、管軸に並行になろうとする方向に作用し、この作用力によって管主体の外周面に螺旋巻きしている補強突条が管主体を締め付ける方向に働いて管主体に捩れが発生するのを防止することができ、従って、長期の使用に耐えることができる可撓性を有する合成樹脂製管を提供することができる。
【００２０】
なお、上記第二補強糸の管主体の管軸に対する巻角度が５度以下であると、管主体に引張力が作用した際に、補強突条を巻締め方向に付勢する力が弱くなって捩れが発生する虞れがあり、また、第二補強糸の管主体の管軸に対する巻角度が５０度以上であると、補強突条を巻き締め方向に付勢する力ガ大きくなりすぎて、その方向への捩れが生じる虞れがある。
【００２１】
また、請求項２に係る発明によれば、上記補強突条と第一補強糸とは管主体に同一方向に螺旋巻きされてあり、上記複数本の第二補強糸はこれらの補強突条と第一補強糸との巻角度よりも小さい巻角度でもって補強突条の螺旋巻き方向に対して略直交する方向に螺旋巻きされているので、第一補強糸が第二補強糸に対して逆方向に螺旋巻きしているにもかかわらず、第二補強糸の耐引張力を効果的に管主体に作用させて内圧による管主体の伸長を確実に防止することができる。
【００２２】
請求項３に係る発明によれば、管主体内に上記第一補強糸に平行するように第三補強糸を螺旋状に巻装してなる第三補強糸層を埋設しているので、上記第一補強糸層と共に内圧による管主体の膨脹変形を強固に防止することができ、耐久性に優れた合成樹脂製管を形成することができる。
【００２３】
請求項４に係る発明によれば、管主体内に埋設している上記第一補強糸層と第三補強糸層とをそれぞれ形成している第一、第三補強糸は、管主体の外周面に螺旋状に巻着した補強突条と同一螺旋巻角度でもって互いに並行に設けられているので、均一な品質で且つ製造が容易な合成樹脂製管の構造にすることができる。
【００２４】
請求項５に係る発明によれば、管主体の両端部外周面に補強突条と同一硬質合成樹脂からなる外周面が平滑な円筒形状の継手部を形成しているので、他の管体との接続が簡単に行えると共に、上記継手部の端面に円環状のパッキン部材を被着させているので、このパッキン部材によって継手部の端面に露出している上記補強糸を伝って水等の流体が管壁内に浸入するのを防止することができる。
【００２５】
また、請求項６に記載の合成樹脂管の製造方法によれば、成形回転軸上で管主体の内層部を形成する工程と、第一補強糸層、第二補強糸層を順次形成する工程と、管主体の外層部を形成する工程と、この外層部上に補強突条を螺旋状に巻着させる工程とからなるものであるから、内圧による膨脹変形や伸長、捩れの発生を防止することができる合成樹脂管を能率よく製造することができる。
【００２６】
この際、上記第二補強糸層は、ブレーダによって管主体の内層部上に複数本の第二補強糸を管主体の内層部に対して周方向に一定間隔毎に引き揃えた状態で、且つ、管主体の管軸方向に対して上記成形回転軸の回転方向に傾斜させた状態で巻き付けることにより形成しているので、全ての第二補強糸を互いに並行に引き揃えた状態で管主体の内層部上に一斉に且つ正確に沿わせることができ、管全体が均一な耐引張力を発揮する品質的にも優れた合成樹脂管を製造することができる。
【００２７】
さらに、上記ブレーダの回転速度を調整することによって、管軸に対する第二補強糸の成形回転軸の回転方向への巻き付け傾斜角度（巻角度）を、内圧による管主体の捩れを確実に防止することができる角度に容易に且つ正確に設定することができる。
【図面の簡単な説明】
【００２８】
【図１】本発明合成樹脂製管の側面図。
【図２】その一部切欠斜視図。
【図３】一部の縦断側面図。
【図４】縦断正面図。
【図５】巻角度を説明するための正面図。
【図６】端面を円環状のパッキン部材によって被覆した状態の一部の縦断側面図。
【図７】その変形例を示す縦断側面図。
【図８】製造方法を説明するための簡略側面図。
【図９】そのブレーダ部分の斜視図。
【図１０】ブレーダの正面図。
【図１１】その側面図。
【発明を実施するための形態】
【００２９】
次に、本発明の具体的な実施の形態を図面について説明すると、図１〜図４において、合成樹脂製管Ａは、内周面が全長に亘って一定径の平坦面に形成されている軟質合成樹脂よりなる一定厚みを有する管主体１と、この管主体１の外周面に一定のピッチでもって螺旋状に巻着してなる硬質合成樹脂よりなる補強突条２と、上記管主体１内に第一補強糸3aを上記補強突条２と同一方向に同じピッチでもって管主体１の周方向に螺旋巻きした状態で埋設してなる第一補強糸層３と、上記補強突条２と第一補強糸3aとの螺旋巻き方向とは逆方向に、且つ、管主体１の管軸に対して上記補強突条２と第一補強糸3aの巻角度よりも小さい角度でもって管主体１の周方向に一定間隔毎に引き揃えた状態で螺旋巻きして管主体１内に埋設している複数本の第二補強糸4aからなる第二補強糸層４と、上記第一補強糸3aに平行するように管主体１内に、第三補強糸5aを管主体１の周方向に第一補強糸3aと同一ピッチでもって同一方向に螺旋巻きした状態で埋設してなる第三補強糸層５とを備えてなるものである。
【００３０】
上記管主体１は、軟質塩化ビニル樹脂、或いは、軟質ポリエチレン、ポリプロピレン等の軟質合成樹脂からなり、この管主体１の外周面に螺旋状に巻着している上記補強突条２は、管主体１と同質の硬質合成樹脂、例えば、管主体１が軟質塩化ビニル樹脂である場合には、補強突条２は硬質塩化ビニル樹脂からなるものである。なお、補強突条２の断面形状としては矩形状であっても、半円形状ないしは半楕円形状であってもよい。
【００３１】
また、上記第一〜第三補強糸層３〜５を形成するための第一〜第三補強糸3a〜5aは、ポリアミド繊維やポリエステル繊維等の高い引張強度を有する繊維糸からなる。
【００３２】
上記管主体１は、内層部1aと外層部1bとが一体に融着することによって可撓性を有する一定厚みの軟質合成樹脂管に形成されてあり、この管主体１の内層部1aにおける厚みの中間部分に上記第一補強糸3aが管主体１の長さ方向に一定のピッチでもって螺旋状に巻回されて、管主体１の内層部1a内に埋設されている。
【００３３】
一方、上記第二補強糸4aは、管主体１の上記内層部1aの周囲に複数本、管主体１の周方向に一定間隔毎に引き揃えた状態にして、且つ、管主体１の一端側から他端側に向かって螺旋巻きされている上記補強突条２に対して、この補強突条２の螺旋巻方向とは逆方向に管主体１の一端側から他端側に向かって管主体１の周方向に傾斜させた状態にして、管主体１の上記内層部1aの外周面に沿わせて密着させることにより第二補強糸層４を形成してあり、この第二補強糸層４は管主体１の外層部1bによって被覆され、管主体１内に埋設されている。
【００３４】
上記のように第二補強糸4aを管主体１の螺旋巻き方向に対して逆方向に傾斜させて管主体１の内層部1a上に巻装しているが、図５に示すにように、管主体１の管軸に対するこの第二補強糸4aの巻角度αは、５〜５０度の範囲内に設定されている。なお、この第二補強糸4aとは逆方向に螺旋巻きしている上記補強突条２の管軸に対する巻角度βは７０〜８６度である。
【００３５】
上記のように、第二補強糸4aの管軸に対する巻角度を設定すると、管内に作用する流体圧によって管主体１が伸長しようとした際に、その伸長力（引張力）によって第二補強糸4aが上記巻角度が小さくなる方向、即ち、管軸に対して平行になろうとする方向に作用してこの作用力により補強突条２が管主体１に対して巻き締め方向に付勢され、従って、管主体１に捩れが生じるのを防止することができる。
【００３６】
この場合、管主体１の管軸に対する上記第二補強糸4aの傾斜角度が５度以下であると、管主体１に引張力が作用した際に、補強突条２を巻締め方向に付勢する第二補強糸4aの作用力が弱くなって管主体１に捩れが発生する虞れがあり、また、第二補強糸4aの管軸に対する傾斜角度が５０度以上であると、補強突条２を巻き締め方向に付勢する力ガ大きくなりすぎて、その方向に捩れが生じる虞れがあるので、管軸に対する第二補強糸4aの巻角度を５〜５０度の範囲に設定しておくことが望ましい。
【００３７】
さらに、好ましくは、上記第二補強糸4aを補強突条２の螺旋巻き方向に対して略直交するように巻装しておけば、管主体１に引張力が作用した際にこの第二補強糸4aを上記補強突条２に対して管主体１の捩れを確実に抑止する巻締力を発生させる方向に作用させることができる。
【００３８】
また、管主体１内には、上記第一補強糸3aと共に第三補強糸5aが、上記第二補強糸層４上に交差するようにして管主体１の内層部1aの外周面に上記第一補強糸3aに平行するようにしてこの第一補強糸3aと同一ピッチでもって同一方向に螺旋巻きされて第三補強糸層５を形成しているが、この第三補強糸層５は必ずしも設けておく必要はなく、上記第一補強糸3aによって第三補強糸5aの役目を兼備させることができる。
【００３９】
この第三補強糸層５を被覆するようにして上記管主体１の内層部1aの外周面に一定厚みを有する外層部1bが設けられてあり、内層部1aと外層部1bとが一体化して管主体１が形成されてあり、この管主体１の外周面に上記補強突条２が上記第一補強糸3a及び第三補強糸5aと管主体１の管軸に対する巻角度を同一にして互いに並行するように巻回されている。    
【００４０】
このように構成した合成樹脂管によれば、流体の供給用等の配管に使用した場合において、内部を流通する流体による大きな内圧が管主体１の内壁に作用して管主体１が膨脹変形するのを、上記第一補強糸層３と第三補強糸層５とによって防止することができる。
【００４１】
また、管主体１内に、上記補強突条２の螺旋巻き方向に対して反対方向に上記管軸に対する巻角度でもって、管主体の周方向に一定間隔毎に並列した状態で埋設してなる第二補強糸層４の高い耐引張力によって、内圧により管主体１が伸長するのを防止することができると共に、上述したように管主体１に捩れが発生するのを防止することができる。
【００４２】
さらに、管主体１の両端部には、補強突条２を設けることなく、補強突条２と同一硬質合成樹脂からなる外周面が平滑な円筒形状の継手部６、６が形成されてあり、この継手部６、６の端面には、図６、図７に示すように、円環状の合成樹脂製パッキン部材７が被着されていてこのパッキン部材７によって継手部６の端面に露出している上記第一補強糸3a〜第三補強糸5aの端部が被覆されている。
【００４３】
従って、端面に上記パッキン部材７が設けられていない場合には、管主体１に埋設している上記第一補強糸3a〜第三補強糸5aが管内を流れる水（流体）を案内する水みちとなって管主体１の端面に露出している端部から水が管主体１内に浸入し、管を劣化させる虞れがあるが、このような問題点を上記パッキン部材７によってなくしている。
【００４４】
上記パッキン部材７の形状としては、図６では内外径が継手部６の内外径に等しい円環形状に形成されていて、管主体１の上記継手部６の端面に接着されてあり、図７においては、管主体１の継手部６の内周面に嵌合する短筒部7aに管主体１の継手部６の端面を被覆する円環状のフランジ部7bを設けた形状に形成されている。
【００４５】
次に、上記のように構成した合成樹脂製管Ａの製造方法を図８〜図11に基づいて説明すると、まず、図８に示すように、一定幅と一定厚みを有する半溶融状態の軟質合成樹脂よりなる帯状材11を第一成形ノズル12から押し出しながら周知のように金属製の成形回転軸10の基端部上に、先に一巻きする先行帯状材部11a の一側部上に次に一巻きする後続帯状材部11a の他側部を重ね合わせて一体に融着させながら一定のピッチでもって螺旋状に巻回することによって一定厚みを有する管主体１の内層部1aを形成していく。
【００４６】
この管主体１の内層部1aの形成途上において、第一補強糸3aを第一糸巻き13から繰り出しながら形成中の内層部1a上に上記帯状材部11a と同一方向に且つ同一螺旋巻角度でもって螺旋状に巻回することによって第一補強糸層３を形成し、この第一補強糸層３上に上記第一成形ノズル12から連続的に押し出される帯状材部11a を上記のように螺旋状に巻回することによって第一補強糸層３を埋設した管主体１の内層部1aを形成する。
【００４７】
さらに、この管主体１の内層部形成工程に引き続いて、図８、図９に示すように、管主体１の内層部1aは成形回転軸10の回転に従ってブレーダ20を通過し、この通過直後にブレーダ20によって内層部1a上に第二補強糸層４を形成する。
【００４８】
ブレーダ20は図９〜図11に示すように、成形回転軸10の先端側に向けている正面外周部に周方向に一定間隔毎に第二補強糸4aを巻装している複数個の糸巻き21を回転自在に軸支している回転円板22と、この回転円板22の回転中心部に一体に設けられ、上記成形回転軸10を挿通させている円筒部23と、円筒部23の先端に設けているフランジ23a に上記各糸巻21に対応させて穿設されていて、各糸巻21から引き出される第二補強糸4aを成形回転軸10上に形成される上記管主体１の内層部1a上に互いに並行に引き揃えた状態で送り出す複数個のガイド孔24とを備えている。
【００４９】
さらに、回転円板22の背面側に上記円筒部23の基部側を突出させてこの円筒部23を機台30に回転自在に支持させていると共に、円筒部23の基端部に固着しているプーリ25と機台30に設置した駆動モータ26の回転軸に固着しているプーリ27間にベルト28を掛け渡して駆動モータ26により回転円板22を回転させるように構成している。
【００５０】
このように構成したブレーダ20によって管主体１の上記内層部1a上に第二補強糸層４を形成するには、駆動モータ26により、回転円板22を上記成形回転軸10の回転方向と同一方向に、且つ、成形回転軸10の回転速度よりも速い回転速度でもって回転させながら、上記複数個の引き出された第二補強糸4aをそれぞれ対応する上記ガイド孔24を通じて上記管主体１の内層部1aの周囲に周方向に一定間隔毎に引き揃えた状態にして内層部1a上に供給し、この内層部1a上に第二補強糸4aを管主体１の管軸方向に対して上記第一補強糸3aの巻き付け方向とは反対方向に上記成形回転軸10の回転方向に傾斜させた状態となるように巻き付けて第二補強糸層４を形成する。
【００５１】
管主体１の管軸に対する上記第二補強糸4aの傾斜角度（巻角度）は、ブレーダ20の上記回転円板22の回転速度によって設定することができ、回転速度が速いと管軸に対する上記第二補強糸4aの巻角度が大きくなり、回転速度が遅いと管軸に対する上記第二補強糸4aの巻角度が小さくなるが、この第二補強糸4aは、管軸に対する巻角度を５〜５０度にしてこの角度範囲内で上記螺旋状に巻き付けられる第一補強糸3aや後述する第三補強糸5a及び補強突条２に略直交するようにその巻角度を設定しておくことが好ましい。
【００５２】
こうして管主体１の内層部1a上に第二補強糸層４を形成する工程に引き続いて第２糸巻き14から第三補強糸5aを繰り出しながら、上記第二補強糸層４上にこの第三補強糸5aを上記第一補強糸3aに並行するようにこの第一補強糸3aと同一螺旋巻角度でもって巻回して第三補強糸層５を形成する。
【００５３】
さらに、この第三補強糸層５上に、第二成形ノズル15から上記第一成形ノズル12と同様に、一定幅と一定厚みを有する半溶融状態の軟質合成樹脂よりなる帯状材11' を押し出しながら、先に一巻きする先行帯状材部11a'の一側部上に次に一巻きする後続帯状材部11a'の他側部を重ね合わせて一体に融着させながら一定のピッチでもって螺旋状に巻回することによって一定厚みを有する管主体１の外層部1bを形成し、この外層部1bの内周面を管主体１の上記内層部1aに一体に融着させることによって上記第一補強糸層３〜第三補強糸層５を内部に埋設させている管主体１を形成する。
【００５４】
この管主体１の外層部1bの形成工程に引き続いて、第三成形ノズル16から半溶融状態の硬質合成樹脂よりなる補強突条２を押し出しながらこの補強突条２を上記第一補強糸3aや第三補強糸5aと同一方向に同一螺旋巻角度でもって管主体１上に一定のピッチでもって螺旋状に巻回して管主体１の外周面に融着させる。
【００５５】
管主体１上に補強突条２を螺旋状に巻着してなる所望長さの合成樹脂管部分が形成されると、上記第三成形ノズル16から上記補強突条２の厚みを変えることなく幅のみを拡げた半溶融状態の帯板形状の硬質合成樹脂を押し出して、この帯板形状の硬質合成樹脂材を管主体１上に、先に巻回した帯板形状の硬質合成樹脂材の側面に次に巻回する帯板形状の硬質合成樹脂材の対向する側面を突き合わせ状に接合させながら一体に融着させることによって、硬質合成樹脂よりなる一定長さの円筒体８を形成する。
【００５６】
このように、管主体１上に補強突条２を螺旋状に巻着してなる所望長さの合成樹脂管部分と、一定長さの円筒体８とを交互に連続的に製造しながら、この円筒体８の長さ方向の中央部をカッタ29により分断することによって、上記図１に示すように、内部に第一補強糸層３〜第三補強糸層５を設け、且つ、外周面に補強突条２を螺旋状に巻着してなる管主体１の両端に硬質合成樹脂よりなる円筒形状の継手部６、６を設けてなる合成樹脂管Ａを得ることができる。
【符号の説明】
【００５７】
Ａ  合成樹脂製管
１  管主体
２  補強突条
３  第一補強糸層
４  第二補強糸層
５  第三補強糸層
６  継手部
７  パッキン部材
10  成形回転軸
11  軟質合成樹脂よりなる帯状材
3a  中空屈曲突条壁部
10  成形回転軸
11  軟質塩化ビニル樹脂よりなる帯状材
20  ブレーダ
【図１】
2018179240.tif 000003
【図２】
2018179240.tif 000004
【図３】
2018179240.tif 000005
【図４】
2018179240.tif 000006
【図５】
2018179240.tif 000007
【図６】
2018179240.tif 000008
【図７】
2018179240.tif 000009
【図８】
2018179240.tif 000010
【図９】
2018179240.tif 000011
【図１０】
2018179240.tif 000012
【図１１】
2018179240.tif 000013